(57)【要約】      （修正有）【課題】優れた電気特性および耐擦傷性を付与できるポリカーボネート共重合体、該共重合体を含む塗工液、および、該共重合体を用いた電子写真感光体を提供する。【解決手段】ポリカーボネート共重合体は、下記式（１）、および、下記式（２）で示されるモノマー単位とを含んで構成され、該ポリカーボネート共重合体を、ＴＨＦ（テトラヒドロフラン）に１０質量％の濃度で溶解した溶液のヘーズ（ＪＩＳ  Ｋ７１０５に準拠、光路長１０ｍｍ）が５％以下である。（式中、Ｒは炭素数１〜３のアルキル基を示す。ｎ１は、２〜４の整数であり、ｎ２は、５５〜７００の整数である。Ａｒは、２価の芳香族基を示す。）2008280389.tif 0000222008280389.tif 000023【選択図】なし【特許請求の範囲】
【請求項１】
下記式（１）で示されるモノマー単位と、下記式（２）で示されるモノマー単位とを含んで構成されるポリカーボネート共重合体であって、
該ポリカーボネート共重合体を、ＴＨＦ（テトラヒドロフラン）に１０質量％の濃度で溶解した溶液のヘーズ（ＪＩＳ  Ｋ７１０５に準拠、光路長１０ｍｍ）が５％以下であることを特徴とするポリカーボネート共重合体。
【化１】
2008280389.tif 000017
（式中、Ｒは炭素数１〜３のアルキル基を示す。ｎ１は、２〜４の整数であり、ｎ２は、５５〜７００の整数である。）
【化２】
2008280389.tif 000018
（式中、Ａｒは、２価の芳香族基を示す。）
【請求項２】
請求項１に記載のポリカーボネート共重合体において、
該ポリカーボネート共重合体を、ＴＨＦに２５質量％の濃度で溶解した溶液のヘーズが１０％以下であることを特徴とするポリカーボネート共重合体。
【請求項３】
請求項１または請求項２に記載のポリカーボネート共重合体において、
前記式（２）におけるＡｒが下記式（３）で示される官能基を含むことを特徴とするポリカーボネート共重合体。
【化３】
2008280389.tif 000019
{式中、Ｒ１およびＲ２は、それぞれ独立に、水素、トリフルオロメチル基、ハロゲン原子、炭素数１〜１０のアルキル基、炭素数６〜１２のアリール基、炭素数３〜１２のシクロアルキル基、炭素数１〜６のアルコキシ基および炭素数６〜１２のアリールオキシ基から選ばれたいずれかの官能基を示す。Ｘは、単結合、−Ｏ−、−Ｓ−、−ＳＯ−、−ＳＯ２−、−ＣＯ−、−ＣＲ３Ｒ４−（ここで、Ｒ３およびＲ４は、それぞれ独立に、水素原子、トリフルオロメチル基、置換または無置換の炭素数１〜１０のアルキル基、および置換または無置換の炭素数６〜１２のアリール基から選ばれる官能基を示す。)置換または無置換の炭素数５〜１１のシクロアルキリデン基、置換または無置換の炭素数２〜１２のα，ω−アルキレン基、置換または無置換の９,９−フルオレニリデン基、置換または無置換の炭素数６〜１２のアリーレン基、下記式（４）で示されるテルペン類から誘導される二価の官能基、
【化４】
2008280389.tif 000020
(式中、Ｒ５〜Ｒ７は、Ｒ１およびＲ２と同様の官能基を示す。)
ならびに下記式（５）で示される炭素数８〜１６のアルキリデンアリーレンアルキリデン基から選ばれる官能基を示す。}
【化５】
2008280389.tif 000021
（式中、Ｒ８〜Ｒ11は、Ｒ１およびＲ２と同様の官能基を示す。）
【請求項４】
請求項３に記載のポリカーボネート共重合体において、
前記式（３）におけるＸが−ＣＲ３Ｒ４−、単結合、置換または無置換の炭素数５〜１１のシクロアルキリデン基、および置換または無置換の９,９−フルオレニリデン基から選ばれる官能基であることを特徴とするポリカーボネート共重合体。
【請求項５】
請求項３または請求項４に記載のポリカーボネート共重合体において、
前記式（３）で示される官能基が、（Ａ）Ｘが単結合である官能基と、Ｘが単結合以外である官能基との組み合わせ、（Ｂ）Ｘが置換または無置換の炭素数５〜１１のシクロアルキリデン基である官能基と、Ｘが置換または無置換の炭素数５〜１１のシクロアルキリデン基以外である官能基との組み合わせ、（Ｃ）Ｘが置換または無置換の９,９−フルオレニリデン基である官能基と、Ｘが置換または無置換の９,９−フルオレニリデン基以外である官能基との組み合わせ、（Ｄ）Ｘが炭素数８〜１６のアルキリデンアリーレンアルキリデン基である官能基と、Ｘが炭素数８〜１６のアルキリデンアリーレンアルキリデン基以外である官能基との組み合わせであることを特徴とするポリカーボネート共重合体。
【請求項６】
請求項１〜請求項５のいずれかに記載のポリカーボネート共重合体において、
前記式（１）で示されるモノマー単位の該ポリカーボネート共重合体全体に占める割合が０．０１〜５０質量％であることを特徴とするポリカーボネート共重合体。
【請求項７】
請求項１〜請求項６のいずれかに記載のポリカーボネート共重合体、および溶媒を含有することを特徴とする塗工液。
【請求項８】
請求項１〜請求項６のいずれかに記載のポリカーボネート共重合体を含むことを特徴とする電子写真感光体。
【発明の詳細な説明】
【技術分野】
【０００１】
本発明は、ポリカーボネート共重合体、それを用いた塗工液、および電子写真感光体に関する。
【背景技術】
【０００２】
従来、２,２−ビス（４−ヒドロキシフェニル）プロパン（通称ビスフェノールＡ）か
ら製造されるポリカーボネート樹脂は、透明性が高く、優れた機械的性質を有することから、光学材料や電子材料など種々の用途に使用されている。例えば、近年になって、電子写真感光体用としての用途が広がっている。
この電子写真感光体は、その感光層の表面に、コロナ帯電あるいはロールやブラシを用いた接触帯電、トナー現像、紙への転写、クリーニング処理などの操作が繰り返し行われるため、これらの操作を行うたびに電気的、機械的外力が加えられる。したがって、長期間に亘って電子写真の画質を維持するためには、電子写真感光体の表面に設けた感光層に、これら外力に対する耐久性が要求される。具体的には、摩擦による表面の摩耗や傷の発生、コロナ帯電や接触帯電、転写でのオゾンなどの活性ガスや放電による表面の劣化に対する耐久性が要求される。
【０００３】
このような要求に応えるため、電子写真感光体のバインダ一樹脂としては、感光層に用いる電荷輸送物質との相溶性が良く、光学特性も良好なポリカーボネート樹脂が使用されてきた。しかしながら、前記したビスフェノールＡや、1,１−ビス(４−ヒドロキシフェニル)シクロヘキサン(ビスフェノールＺ）などを原料とする従来のポリカーボネート樹脂では、上記の要求を満足させるには不十分であった。
そこで、上記の問題を解決する手法として、シロキサンを共重合したポリカーボネート共重合体を含有する電子写真感光体が提案されている(例えば、特許文献１〜４）。
【０００４】
【特許文献１】特開昭６１−１３２９５４号公報
【特許文献２】特開平２−２４０６５５号公報
【特許文献３】特許第３３０６１７号公報
【特許文献４】ＷＯ２００５／１１３６３８号公報（特願２００４−１５０２９５）
【発明の開示】
【発明が解決しようとする課題】
【０００５】
しかしながら、特許文献１、２に開示されたポリカーボネート共重合体では、化学的に不安定なＳi−Ｏ−Ｃ結合を介して結合しているために、分子鎖切断による機械特性の劣化や、分子末端にシラノール基が残存することによる帯電特性の劣化が問題となる。また、特許文献３、４は、前記した問題を解決するため、化学的に安定なＳｉ−Ｃ結合で接合されたポリカーボネート共重合体を提案するものである。しかし、これらのポリカーボネート共重合体を用いた電子写真感光体は、帯電特性は向上するものの、耐擦傷性の改善効果は十分とは言えなかった。
そこで、本発明は、電子写真感光体に用いた場合に、優れた耐擦傷性および電気特性（帯電特性等）を付与できるポリカーボネート共重合体、該共重合体を含む塗工液、および、前記したポリカーボネート共重合体を用いた電子写真感光体を提供することにある。
【課題を解決するための手段】
【０００６】
本発明者らは、ポリシロキサン構造における主鎖に対する置換基をジメチル構造とし、かつ、ジメチルシロキサン鎖の繰り返し単位数を一定値以上にすることで、前記した耐擦傷性が向上すること、さらに、その構造を持った共重合ＰＣを所定の有機溶媒に溶解した際に、均一に溶解する場合と、白濁を生じる場合とがあることを見いだした。さらに、共重合ＰＣを用いた電子写真感光体の耐擦傷性および電気特性（帯電特性等）がこの白濁の程度により影響されることを発見して本発明に到達したものである。
すなわち、本発明は、以下のようなポリカーボネート共重合体、塗工液および電子写真感光体を提供するものである。
［１］下記式（１）で示されるモノマー単位と、下記式（２）で示されるモノマー単位とを含んで構成されるポリカーボネート共重合体であって、該ポリカーボネート共重合体を、ＴＨＦ（テトラヒドロフラン）に１０質量％の濃度で溶解した溶液のヘーズ（ＪＩＳ  Ｋ７１０５に準拠、光路長１０ｍｍ）が５％以下であることを特徴とするポリカーボネート共重合体。
【０００７】
【化１】
2008280389.tif 000002
（式中、Ｒは炭素数１〜３のアルキル基を示す。ｎ１は、２〜４の整数であり、ｎ２は、５５〜７００の整数である。）
【０００８】
【化２】
2008280389.tif 000003
（式中、Ａｒは、２価の芳香族基を示す。）
【０００９】
［２］上記［１］に記載のポリカーボネート共重合体において、該ポリカーボネート共重合体を、ＴＨＦに２５質量％の濃度で溶解した溶液のヘーズが１０％以下であることを特徴とするポリカーボネート共重合体。
［３］上記［１］または［２］に記載のポリカーボネート共重合体において、前記式（２）におけるＡｒが下記式（３）で示される官能基を含むことを特徴とするポリカーボネート共重合体。
【００１０】
【化３】
2008280389.tif 000004
{式中、Ｒ１およびＲ２は、それぞれ独立に、水素、トリフルオロメチル基、ハロゲン原子、炭素数１〜１０のアルキル基、炭素数６〜１２のアリール基、炭素数３〜１２のシクロアルキル基、炭素数１〜６のアルコキシ基および炭素数６〜１２のアリールオキシ基から選ばれたいずれかの官能基を示す。Ｘは、単結合、−Ｏ−、−Ｓ−、−ＳＯ−、−ＳＯ２−、−ＣＯ−、−ＣＲ３Ｒ４−（ここで、Ｒ３およびＲ４は、それぞれ独立に、水素原子、トリフルオロメチル基、置換または無置換の炭素数１〜１０のアルキル基、および置換または無置換の炭素数６〜１２のアリール基から選ばれる官能基を示す。)、置換または無置換の炭素数５〜１１のシクロアルキリデン基、置換または無置換の炭素数２〜１２のα，ω−アルキレン基、置換または無置換の９,９−フルオレニリデン基、置換または無置換の炭素数６〜１２のアリーレン基、下記式（４）
【００１１】
【化４】
2008280389.tif 000005
(式中、Ｒ５〜Ｒ７は、Ｒ１およびＲ２と同様の官能基を示す。)
で示される天然テルペン類から誘導される二価の官能基、ならびに下記式（５）で示される炭素数８〜１６のアルキリデンアリーレンアルキリデン基から選ばれる官能基を示す。}
【００１２】
【化５】
2008280389.tif 000006
（式中、Ｒ８〜Ｒ11は、Ｒ１およびＲ２と同様の官能基を示す。）
【００１３】
［４］上記［３］に記載のポリカーボネート共重合体において、前記式（３）におけるＸが−ＣＲ３Ｒ４−、単結合、置換または無置換の炭素数５〜１１のシクロアルキリデン基、および置換または無置換の９,９−フルオレニリデン基から選ばれる官能基であることを特徴とするポリカーボネート共重合体。
【００１４】
［５］上記［３］または［４］に記載のポリカーボネート共重合体において、前記式（３）で示される官能基が、（Ａ）Ｘが単結合である官能基と、Ｘが単結合以外である官能基との組み合わせ、（Ｂ）Ｘが置換または無置換の炭素数５〜１１のシクロアルキリデン基である官能基と、Ｘが置換または無置換の炭素数５〜１１のシクロアルキリデン基以外である官能基との組み合わせ、（Ｃ）Ｘが置換または無置換の９,９−フルオレニリデン基である官能基と、Ｘが置換または無置換の９,９−フルオレニリデン基以外である官能基との組み合わせ、（Ｄ）Ｘが炭素数８〜１６のアルキリデンアリーレンアルキリデン基である官能基と、Ｘが炭素数８〜１６のアルキリデンアリーレンアルキリデン基以外である官能基との組み合わせであることを特徴とするポリカーボネート共重合体。
【００１５】
［６］上記［１］〜［５］のいずれかに記載のポリカーボネート共重合体において、前記式（１）で示されるモノマー単位の該ポリカーボネート共重合体全体に占める割合が０．０１〜５０質量％であることを特徴とするポリカーボネート共重合体。
【００１６】
［７］上記［１］〜［６］のいずれかに記載のポリカーボネート共重合体、および溶媒を含有することを特徴とする塗工液。
【００１７】
［８］上記［１］〜［６］のいずれかに記載のポリカーボネート共重合体を含むことを特徴とする電子写真感光体。
【発明の効果】
【００１８】
本発明のポリカーボネート共重合体によれば、前記式（１）で示されるモノマー単位と、前記式（２）で示されるモノマー単位とを含んで構成されるとともに、該ポリカーボネート共重合体を、ＴＨＦ（テトラヒドロフラン）に１０質量％の濃度で溶解した溶液のヘーズが５％以下であるので、このポリカーボネート共重合体を、電子写真感光体の感光層のバインダ一樹脂として用いた場合に、耐久性（耐擦傷性）および帯電特性等の電気特性に優れた電子写真感光体を提供することができる。また、このポリカーボネート共重合体と溶媒からなる塗工液は、長期保存期間に亘って白化またはゲル化を起こさず、優れた安定性を示す。例えば、この塗工液を電子写真感光体の感光層形成に用いると、塗工時にバインダー樹脂の結晶化を起こすこともなく、長期にわたって優れた電子写真特性および優れた耐擦傷性を示す電子写真感光体を得ることができる。
【発明を実施するための最良の形態】
【００１９】
以下に、本発明のポリカーボネート共重合体（以下、「共重合ＰＣ」ともいう）について詳細に説明する。また、この共重合ＰＣを用いた塗工液、およびその塗工液を用いた湿式成形体からなる電子写真感光体についても説明する。
［共重合ＰＣの構造］
本発明の共重合ＰＣは、下記式（１）で示されるモノマー単位と、下記式（２）で示されるモノマー単位とを含んで構成される。
【００２０】
【化６】
2008280389.tif 000007
前記の式（１）において、Ｒは炭素数１〜３のアルキル基を示す。ｎ１は、２〜４の整数であり、ｎ２は、５５〜７００の整数である。
【００２１】
【化７】
2008280389.tif 000008
前記の式（２）において、Ａｒは、２価の芳香族基を示す。
【００２２】
ここで、本発明の共重合ＰＣとしては、該共重合ＰＣを、ＴＨＦ（テトラヒドロフラン）に１０質量％の濃度で溶解した溶液のヘーズ（ＪＩＳ  Ｋ７１０５に準拠、光路長１０ｍｍ）が５％以下である。また、該共重合ＰＣを、ＴＨＦに２５質量％の濃度で溶解した溶液のヘーズは１０％以下であることが好ましい。
【００２３】
前記したような所定の溶液においてヘーズの高い、すなわち、ＴＨＦに溶解したときに白濁を生じるような共重合ＰＣとなるのは、例えば、式（１）に対応するモノマー（例えば、後述する式（６））と、式（２）に対応するモノマー（例えば、後述する式（７））とが不均一に共重合した場合が考えられる。あるいは、それらのモノマー同士が均一に共重合したものであっても、シロキサン部分がドメインを形成し、共重合体全体として不均一になっている場合が考えられる。このような不均一な構造を有する共重合ＰＣでは、例えば、湿式成形して電子写真感光体用のバインダ樹脂として用いた場合、不均一部分が電荷移動時のトラップサイトとなるため、電子写真感光体としての電気特性（帯電特性等）が悪化する。一方、前記した式（１）におけるｎ２が小さいと、すわなちシロキサン鎖長が短くなると電子写真感光体の耐擦傷性が低下する。
【００２４】
また、本発明の共重合ＰＣにおいて、前記式（２）におけるＡｒとしては、下記式（３）で示される官能基の少なくとも一種を含むことが、耐擦傷性に優れる電子写真感光体が得られる点で好ましい。
【化８】
2008280389.tif 000009
【００２５】
ここで、式（３）において、Ｒ１およびＲ２は、それぞれ独立に、水素、トリフルオロメチル基、ハロゲン原子、炭素数１〜１０のアルキル基、炭素数６〜１２のアリール基、炭素数３〜１２、好ましくは炭素数１〜６のアルキル基、炭素数６〜１２、好ましくは炭素数６〜１０のアリ一ル基、炭素数３〜１２、好ましくは炭素数５〜９のシクロアルキル基、炭素数１〜６のアルコキシ基および炭素数６〜１２、好ましくは炭素数６〜１０のアリールオキシ基から選ばれる官能基を示す。ハロゲン原子としては、フッ素、塩素、臭素、ヨウ素などが挙げられる。炭素数１〜１０のアルキル基としては、メチル基、エチル基、ｎ−プロピル基、イソプロピル基、ｎ−ブチル基、イソブチル基、sec−ブチル基、tert−ブチル基、各種ペンチル基、各種ヘキシル基、各種ヘプチル基、各種オクチル基、２−メトキシエチル基などが挙げられる。炭素数６〜１２のアリール基としては、フェニル基、トリル基、キシリル基などが挙げられる。炭素数３〜１２のシクロアルキル基としては、シクロプロピル基、シクロブチル基、シクロペンチル基、シクロヘキシル基などが挙げられる。炭素数１〜６のアルコキシ基としては、メトキシ基、エトキシ基、n一プロポキシ基、イソプロポキシ基、n−ブトキシ基、イソブトキシ基、sec−ブトキシ基、tert−ブトキシ基、各種ペントキシ基などが挙げられる。炭素数６〜１２のアリールオキシ基としては、フェノキシ基、２,６−ジメチルフェノキシ基、ナフチルオキシ基などが挙げられる。
上記式（３）において、Ｘは、単結合、−Ｏ−、−Ｓ−、−ＳＯ−、−ＳＯ２−、−ＣＯ−、−ＣＲ３Ｒ４−（ここで、Ｒ３およびＲ４は、それぞれ独立に、水素原子、トリフルオロメチル基、置換または無置換の炭素数１〜１０のアルキル基、および置換または無置換の炭素数６〜１２のアリール基から選ばれる官能基を示す。)、置換または無置換の炭素数５〜１１、好ましくは炭素数５〜９のシクロアルキリデン基、置換または無置換の炭素数２〜１２、好ましくは炭素数２〜６のα，ω−アルキレン基、置換または無置換の９,９−フルオレニリデン基、置換または無置換の炭素数６〜１２、好ましくは炭素数６〜１０のアリーレン基、下記式（４）
【００２６】
【化９】
2008280389.tif 000010
(式中、Ｒ５〜Ｒ７は、Ｒ１およびＲ２と同様の官能基を示す。)
で示されるテルペン類から誘導される二価の官能基、ならびに下記式（５）
【００２７】
【化１０】
2008280389.tif 000011
（式中、Ｒ８〜Ｒ11は、Ｒ１およびＲ２と同様の官能基を示す。）
で示される炭素数８〜１６、好ましくは炭素数１２〜１６のアルキリデンアリーレンアルキリデン基から選ばれる官能基を示す。
【００２８】
また、上記式（３）におけるＸのうち、−ＣＲ３Ｒ４−におけるＲ３およびＲ４の置換または無置換の炭素数１〜１０のアルキル基、置換または無置換の炭素数６〜１２のアリール基としては、式（３）におけるＲ１およびＲ２と同様のものが挙げられる。Ｒ３とＲ４は同一でも異なっていてもよい。具体的には、例えば、水素とメチル基、メチル基とメチル基、メチル基とエチル基、メチル基とフェニル基の組み合わせを挙げることができる。
Ｘのうちの置換または無置換の炭素数５〜１１のシクロアルキリデン基としては、シクロペンチリデン基、シクロヘキシリデン基、シクロヘプチリデン基などが挙げられる。置換または無置換の炭素数２〜１２のα，ω−アルキレン基としては、α，ω−エチレン基、α，ω−プロピレン基、α，ω−ブチレン基などが挙げられる。置換または無置換の炭素数６〜１２のアリーレン基としては、フェニレン基、アルキル置換フェニレン基、ナフチレン基、アルキル置換ナフチレン基などが挙げられる。
【００２９】
上記式（２）で示されるモノマー単位を構成する組み合わせとしては、式（３）で示される官能基が、（Ａ）Ｘが単結合である官能基と、Ｘが単結合以外である官能基との組み合わせ、（Ｂ）Ｘが置換または無置換の炭素数５〜１１のシクロアルキリデン基である官能基と、Ｘが置換または無置換の炭素数５〜１１のシクロアルキリデン基以外である官能基との組み合わせ、（Ｃ）Ｘが置換または無置換の９,９−フルオレニリデン基である官能基と、Ｘが置換または無置換の９,９−フルオレニリデン基以外である官能基との組み合わせ、（Ｄ）Ｘが炭素数８〜１６のアルキリデンアリーレンアルキリデン基である官能基と、Ｘが炭素数８〜１６のアルキリデンアリーレンアルキリデン基以外である官能基との組み合わせが挙げられる。
このような組み合わせにより、塗工液製造時の溶解性の改善、あるいは電子写真感光体に使用した場合に耐擦傷性の向上を図ることができる。
【００３０】
本発明の共重合ＰＣを構成する式（１）のモノマー単位において、ジメチルシロキサン単位の繰り返し数であるシロキサン鎖長（ｎ２）は、５５〜７００であり、好ましくは５５〜３５０、より好ましくは５５〜１６０である。
このシロキサン鎖長が５５未満であると、共重合ＰＣから形成された成形品の耐摩耗性（耐擦傷性）が劣り、電子写真感光体用として好ましくない。一方、シロキサン鎖長が７００を越えると、ＴＨＦ等の溶剤に溶解したときに白濁しやすくなる。このような溶液を塗工液として塗布して得られた成形品は、透明性に劣るだけでなく、電気特性（帯電特性）にも劣るため電子写真感光体用として好ましくない。
【００３１】
本発明の共重合ＰＣにおいて、式（１）のモノマー単位（ポリシロキサン単位）の含有量は、例えば、電子写真感光体用のバインダー樹脂としての物性、および、最終的に電子写真感光体となったときの、電気的特性（帯電特性）や耐擦傷性を考慮すると、ポリカーボネート共重合体全体に占める割合が、０．０１〜５０質量％であることが好ましく、０．０５〜２０質量％であることがより好ましく、０．１〜１０質量％であることがさらに好ましく、０．５〜５質量％であることが最も好ましい。
モノマー単位の質量分率が０．０１質量％未満では、電子写真感光体を構成したときに耐擦傷性が十分得られず好ましくない。また、モノマー単位の質量分率が５０質量％を越えると電子写真感光体の強度の低下を招き、耐擦傷性が低下するので好ましくない。
なお、シロキサン鎖長と式（１）のモノマー単位の質量分率は、ともに前記した範囲にあることが好ましい。
【００３２】
また、本発明の共重合ＰＣは、塩化メチレンを溶媒とする濃度０．５ｇ/dｌ溶液の２０℃における還元粘度[ηＳＰ/Ｃ]が０．１〜５ｄｌ／ｇであることが好ましく、より好ましくは０．２〜３ｄｌ／ｇ、特に好ましくは０．３〜２．５ｄｌ／ｇである。還元粘度[ηＳＰ/Ｃ]が０．１ｄｌ／ｇ未満であると、電子写真感光体の耐擦傷性が不十分となるおそれがある。また、還元粘度[ηＳＰ/Ｃ]が５ｄｌ／ｇを越えると、感光体製造時に、塗工粘度が高くなりすぎて、電子写真感光体の生産性が低下するおそれがあり、好ましくない。
【００３３】
また、共重合ＰＣが特定のポリシロキサン単位、ビフェノール単位およびビスフェノール単位からなる３元共重合体であると、電子写真感光体形成用の塗工液に対する溶解度が高くなり、さらに、電子写真感光体の耐擦傷性も向上するので好ましい。
例えば、式（２）のモノマー単位は、式（３）に示すＸが単結合であるいわゆるビフェノール単位と、Ｘが−ＣＲ３Ｒ４−であるビスフェノール単位との組み合わせであることがより好ましい。
なお、ビフェノール単位も広義のビスフェノール単位であるが、本願においては、Ｘが単結合である場合を、特にビフェノール単位として区別する。また、これらに対応するモノマーをビフェノール化合物、ビスフェノール化合物のように区別して記載することもある。
本発明のＰＣ共重合体は、本発明の目的に支障のない範囲で、式（１）のモノマー単位と式（２）のモノマー単位以外の他のモノマー単位（繰り返し単位）を有していてもよい。
【００３４】
〔共重合ＰＣの製造方法〕
本発明の共重合ＰＣは、例えば、下記式（６）で示されるポリシロキサンモノマー（以下、「ＰＤＭＳモノマー」ともいう）と、下記式（７）で示されるモノマーとの混合モノマーに対して、炭酸エステル形成性化合物を反応させることによって容易に製造することができる。
【００３５】
【化１１】
2008280389.tif 000012
（式中、Ｒは炭素数１〜３のアルキル基を示す。ｎ１は、２〜４の整数であり、ｎ２は、５５〜７００の整数である。）
【００３６】
【化１２】
2008280389.tif 000013
（式中、Ａｒは、２価の芳香族基を示す。）
【００３７】
前記した式（６）で示されるモノマーの具体例としては、2−[4−ヒドロキシ−3−メトキシフェニル]エチル(ポリジメチルシロキシ)ジメチルシリルエチル]−3−メトキシ-4-ヒドロキシベンゼン、3−[4−ヒドロキシ−3−メトキシフェニル]プロピル(ポリジメチルシロキシ)ジメチルシリルプロピル]−3−メトキシ-4-ヒドロキシベンゼン、4−[4−ヒドロキシ−3−メトキシフェニル]ブチル(ポリジメチルシロキシ)ジメチルシリルブチル]−3−メトキシ-4-ヒドロキシベンゼン等のポリシロキサン化合物を挙げることができる。
また、前記した式（７）のモノマー（二価フェノール）としては、ビフェノール化合物やビスフェノール化合物が挙げられる。具体的には、ビフェノール化合物として、４，４’−ビフェノール、３，３’−ジメチル−４，４’−ビフェノール、３，３’，５−トリメチル−４，４’−ビフェノール、３−プロピル−４，４’−ビフェノール、３，３’，５，５’−テトラメチル−４，４’−ビフェノール、３，３’−ジフェニル−４，４’−ビフェノール、３，３’−ジブチル−４，４’−ビフェノール等が挙げられる。中でも、４，４’−ビフェノールが着色の少ない共重合ＰＣを与えるという点で好ましい。また、電子写真感光体用の共重合ＰＣとして適用した場合には、耐久性も向上する。これらは1種単独で用いてもよいし、２種以上を併用してもよい。
また、ビスフェノール類として、１，１−ビス（３−メチル−４−ヒドロキシフェニル）エタン、９，９−ビス（３−フェニル−４−ヒドロキシフェニル）フルオレン、ビス（４−ヒドロキシフェニル）メタン、１，１−ビス（４−ヒドロキシフェニル）エタン、１，２−ビス（４−ヒドロキシフェニル）エタン、２，２−ビス（４−ヒドロキシフェニル）プロパン、２，２−ビス（３−メチル−４−ヒドロキシフェニル）ブタン、２，２−ビス（４−ヒドロキシフェニル）ブタン、２，２−ビス（４−ヒドロキシフェニル）オクタン、４，４−ビス（４−ヒドロキシフェニル）ヘプタン、１，１−ビス（４−ヒドロキシフェニル）−１，１−ジフェニルメタン、１，１−ビス（４−ヒドロキシフェニル）−１−フェニルエタン、１，１−ビス（４−ヒドロキシフェニル）−１−フェニルメタン、ビス（４−ヒドロキシフェニル）エーテル、ビス（４−ヒドロキシフェニル）スルフィド、ビス（４−ヒドロキシフェニル）スルホン、１，１−ビス（４−ヒドロキシフェニル）シクロペンタン、１，１−ビス（３−メチル−４−ヒドロキシフェニル）シクロペンタン、１，１−ビス（４−ヒドロキシフェニル）シクロヘキサン、２，２−ビス（３−メチル−４−ヒドロキシフェニル）プロパン、２，２−ビス（３−フェニル−４−ヒドロキシフェニル）プロパン、２，２−ビス（４−ヒドロキシフェニル）アダマンタン、２，２−ビス（３−メチル−４−ヒドロキシフェニル）アダマンタン、１，３−ビス（４−ヒドロキシフェニル）アダマンタン、１，３−ビス（３−メチル−４−ヒドロキシフェニル）アダマンタン、２−（３−メチル−４−ヒドロキシフェニル）−２−（４−ヒドロキシフェニル）−１−フェニルエタン、ビス（３−メチル−４−ヒドロキシフェニル）スルフィド、ビス（３−メチル−４−ヒドロキシフェニル）スルホン、ビス（３−メチル−４−ヒドロキシフェニル）メタン、１，１−ビス（３−メチル−４−ヒドロキシフェニル）シクロヘキサン、２，７−ナフタレンジオール、２，６−ナフタレンジオール、１，４−ナフタレンジオール、１，５−ナフタレンジオール、２，２−ビス（２−メチル−４−ヒドロキシフェニル）プロパン、１，１−ビス（２−ブチル−４−ヒドロキシ−５−メチルフェニル）ブタン、１，１−ビス（２−ｔｅｒｔ−ブチル−４−ヒドロキシ−３−メチルフェニル）エタン、１，１−ビス（２−ｔｅｒｔ−ブチル−４−ヒドロキシ−５−メチルフェニル）プロパン、１，１−ビス（２−ｔｅｒｔ−ブチル−４−ヒドロキシ−５−メチルフェニル）ブタン、１，１−ビス（２−ｔｅｒｔ−ブチル−４−ヒドロキシ−５−メチルフェニル）イソブタン、１，１−ビス（２−ｔｅｒｔ−ブチル−４−ヒドロキシ−５−メチルフェニル）ヘプタン、１，１−ビス（２−ｔｅｒｔ−ブチル−４−ヒドロキシ−５−メチルフェニル）−１−フェニルメタン、１，１−ビス（２−ｔｅｒｔ−アミル−４−ヒドロキシ−５−メチルフェニル）ブタン、ビス（３−クロロ−４−ヒドロキシフェニル）メタン、ビス（３，５−ジブロモ−４−ヒドロキシフェニル）メタン、２，２−ビス（３−クロロ−４−ヒドロキシフェニル）プロパン、２，２−ビス（３−フルオロ−４−ヒドロキシフェニル）プロパン、２，２−ビス（３−ブロモ−４−ヒドロキシフェニル）プロパン、２，２−ビス（３，５−ジフルオロ−４−ヒドロキシフェニル）プロパン、２，２−ビス（３，５−ジクロロ−４−ヒドロキシフェニル）プロパン、２，２−ビス（３，５−ジブロモ−４−ヒドロキシフェニル）プロパン、２，２−ビス（３−ブロモ−４−ヒドロキシ−５−クロロフェニル）プロパン、２，２−ビス（３，５−ジクロロ−４−ヒドロキシフェニル）ブタン、２，２−ビス（３，５−ジブロモ−４−ヒドロキシフェニル）ブタン、１−フェニル−１，１−ビス（３−フルオロ−４−ヒドロキシフェニル）エタン、ビス（３−フルオロ−４−ヒドロキシフェニル）エーテル、３，３’−ジフルオロ−４，４’−ジヒドロキシビフェニル、１，１−ビス（３−シクロヘキシル−４−ヒドロキシフェニル）シクロヘキサン、２，２−ビス（４−ヒドロキシフェニル）ヘキサフルオロプロパン、１，１−ビス（３−フェニル−４−ヒドロキシフェニル）シクロヘキサン、ビス（３−フェニル−４−ヒドロキシフェニル）スルホン、４，４’−（３，３，５−トリメチルシクロヘキシリデン）ジフェノール、４，４’−［１，４−フェニレンビス（１−メチルエチリデン）］ビスフェノール、４，４’−［１，３−フェニレンビス（１−メチルエチリデン）］ビスフェノール、９，９−ビス（４−ヒドロキシフェニル）フルオレン、および９，９−ビス（４−ヒドロキシ−３−メチルフェニル）フルオレンなどが挙げられる。これらのビスフェノール化合物は１種を単独で用いても、２種以上を混合して用いてもよい。また、三価以上のフェノールを用いて分岐構造を持たせてもよい。
【００３８】
これらのビスフェノール類の中で、１，１−ビス（４−ヒドロキシフェニル）エタン、２，２−ビス（４−ヒドロキシフェニル）ブタン、２，２−ビス（４−ヒドロキシフェニル）プロパン、１，１−ビス（４−ヒドロキシフェニル）−１，１−ジフェニルメタン、１，１−ビス（４−ヒドロキシフェニル）−１−フェニルエタン、ビス（４−ヒドロキシフェニル）スルホン、１，１−ビス（４−ヒドロキシフェニル）シクロヘキサン、２，２−ビス（３−メチル−４−ヒドロキシフェニル）プロパン、１，１−ビス（３−メチル−４−ヒドロキシフェニル）シクロヘキサン、１，１−ビス（３−メチル−４−ヒドロキシフェニル）シクロペンタン、２，２−ビス（３−フェニル−４−ヒドロキシフェニル）プロパン、４，４’−（３，３，５−トリメチルシクロヘキシリデン）ジフェノール、４，４’−［１，４−フェニレンビス（１−メチルエチリデン）］ビスフェノール、４，４’−［１，３−フェニレンビス（１−メチルエチリデン）］ビスフェノール、９，９−ビス（４−ヒドロキシフェニル）フルオレン、および９，９−ビス（４−ヒドロキシ−３−メチルフェニル）フルオレンが好ましい。
【００３９】
さらに好ましくは、１，１−ビス（４−ヒドロキシフェニル）エタン、２，２−ビス（４−ヒドロキシフェニル）ブタン、２，２−ビス（４−ヒドロキシフェニル）プロパン、１，１−ビス（４−ヒドロキシフェニル）−１−フェニルエタン、１，１−ビス（４−ヒドロキシフェニル）シクロヘキサン、２，２−ビス（３−メチル−４−ヒドロキシフェニル）プロパン、１，１−ビス（３−メチル−４−ヒドロキシフェニル）シクロヘキサン、１，１−ビス（３−メチル−４−ヒドロキシフェニル）シクロペンタン、２，２−ビス（３−フェニル−４−ヒドロキシフェニル）プロパン、４，４’−（３，３，５−トリメチルシクロヘキシリデン）ジフェノール、および９，９−ビス（４−ヒドロキシ−３−メチルフェニル）フルオレンである。
このようなビスフェノール類をモノマーとして製造された共重合ＰＣを電子写真感光体に適用すると、クリーニング工程などにおいて他の部材との摩擦によっても摩耗しにくくなり、結果として耐久性（耐擦傷性）が向上するため好ましい。
【００４０】
本発明の共重合ＰＣは、式（６）のモノマーと式（７）のモノマーとを用いて界面重縮合を行うことで容易に得られる。例えば、ホスゲンをはじめとする各種のジハロゲン化カルボニル、あるいはクロロフォルメート化合物等のハロホルメート類、炭酸エステル化合物などを用いて、酸結合剤の存在下に界面重縮合を行うことで好適に炭酸エステル結合を形成することができる。これらの反応は、必要に応じて末端停止剤および／または分岐剤の存在下で行われる。また、本発明の共重合ＰＣの製造においては、式（７）のモノマー（二価フェノール）として、前記したビフェノール化合物およびビスフェノール類を併用して３元共重合体としてもよい。
【００４１】
前記末端停止剤としては、一価のカルボン酸とその誘導体や、一価のフェノールを用いることができる。例えば、ｐ−ｔｅｒｔ−ブチル−フェノール、ｐ−フェニルフェノール、ｐ−クミルフェノール、ｐ−パーフルオロノニルフェノール、ｐ−（パーフルオロノニルフェニル）フェノール、ｐ−（パーフルオロキシルフェニル）フェノール、ｐ−ｔｅｒｔ−パーフルオロブチルフェノール、１−（ｐ−ヒドロキシベンジル）パーフルオロデカン、ｐ−〔２−（１Ｈ，１Ｈ−パーフルオロトリドデシルオキシ）−１，１，１，３，３，３−ヘキサフルオロプロピル〕フェノール、３，５−ビス（パーフルオロヘキシルオキシカルボニル）フェノール、ｐ−ヒドロキシ安息香酸パーフルオロドデシル、ｐ−（１Ｈ，１Ｈ−パーフルオロオクチルオキシ）フェノール、２Ｈ，２Ｈ，９Ｈ−パーフルオロノナン酸、１，１，１，３，３，３−テトラフロロ−２−プロパノール、ｐ−（パーフルオロオクチル）フェノールあるいは、下記式で示されるアルコールなどが好適に用いられる。
Ｈ（ＣＦ２）ｎＣＨ２ＯＨ
（ｎは、１〜１２の整数）
Ｆ（ＣＦ２）ｍＣＨ２ＯＨ
（ｍは、１〜１２の整数）
これら末端停止剤の添加割合は、共重合組成比として、０．０５〜３０モル％、さらに好ましくは０．１〜１０モル％であり、この割合が３０モル％を越えると機械的強度の低下を招くことがあり、０．０５モル％未満であると成形性の低下を招くことがある。
【００４２】
また、分岐剤の具体例としては、フロログルシン、ピロガロール、４，６−ジメチル−２，４，６−トリス（４−ヒドロキシフェニル）−２−ヘプテン、２，６−ジメチル−２，４，６−トリス（４−ヒドロキシフェニル）−３−ヘプテン、２，４−ジメチル−２，４，６−トリス（４−ヒドロキシフェニル）ヘプタン、１，３，５−トリス（２−ヒドロキシフェニル）ベンゼン、１，３，５−トリス（４−ヒドロキシフェニル）ベンゼン、１，１，１−トリス（４−ヒドロキシフェニル）エタン、トリス（４−ヒドロキシフェニル）フェニルメタン、２，２−ビス〔４，４−ビス（４−ヒドロキシフェニル）シクロヘキシル〕プロパン、２，４−ビス〔２−ビス（４−ヒドロキシフェニル）−２−プロピル〕フェノール、２，６−ビス（２−ヒドロキシ−５−メチルベンジル）−４−メチルフェノール、２−（４−ヒドロキシフェニル）−２−（２，４−ジヒドロキシフェニル）プロパン、テトラキス（４−ヒドロキシフェニル）メタン、テトラキス〔４−（４−ヒドロキシフェニルイソプロピル）フェノキシ〕メタン、２，４−ジヒドロキシ安息香酸、トリメシン酸、シアヌル酸、３，３−ビス（３−メチル−４−ヒドロキシフェニル）−２−オキソ−２，３−ジヒドロインドール、３，３−ビス（４−ヒドロキシアリール）オキシインドール、５−クロロイサチン、５，７−ジクロロイサチン、５−ブロモイサチンなどが挙げられる。
これら分岐剤の添加量は、共重合組成比で３０モル％以下、好ましくは５モル％以下であり、これが３０モル％を越えると成形性の低下を招くことがある。
【００４３】
界面重縮合を行う場合、酸結合剤としては、例えば水酸化ナトリウム、水酸化カリウム、水酸化リチウム、水酸化セシウムなどのアルカリ金属水酸化物や、水酸化マグネシウム、水酸化カルシウム等のアルカリ土類金属水酸化物、炭酸ナトリウム、炭酸カリウムなどのアルカリ金属炭酸塩、ピリジンなどの有機塩基、あるいはこれらの混合物を用いることができる。この酸結合剤の使用割合も反応の化学量論比（当量）を考慮して適宜調整すればよい。具体的には、原料の二価フェノールの水酸基１モル当たり、１当量もしくはそれより過剰量、好ましくは１〜１０当量の酸結合剤を使用すればよい。
【００４４】
ここで用いる溶媒としては、トルエン、キシレンなどの芳香族炭化水素や、塩化メチレン、クロロホルム、１，１−ジクロロエタン、１，２−ジクロロエタン、１，１，１−トリクロロエタン、１，１，２−トリクロロエタン、１，１，１，２−テトラクロロエタン、１，１，２，２−テトラクロロエタン、ペンタクロロエタン、クロロベンゼンなどのハロゲン化炭化水素、アセトフェノンなどが好適なものとして挙げられる。これら溶媒は、１種単独で用いてもよいし、２種以上を組み合わせて用いてもよい。さらに、互いに混ざり合わない２種の溶媒を用いて界面重縮合反応を行ってもよい。
【００４５】
また、触媒としては、トリメチルアミンや、トリエチルアミン、トリブチルアミン、Ｎ，Ｎ−ジメチルシクロヘキシルアミン、ピリジン、ジメチルアニリンなどの三級アミン、トリメチルベンジルアンモニウムクロライド、トリエチルベンジルアンモニウムクロライド、トリブチルベンジルアンモニウムクロライド、トリオクチルメチルアンモニウムクロライド、テトラブチルアンモニウムクロライド、テトラブチルアンモニウムブロマイドなどの四級アンモニウム塩、テトラブチルホスホニウムクロライド、テトラブチルホスホニウムブロマイドなどの四級ホスホニウム塩などが好適である。
さらに、必要に応じて、この反応系に亜硫酸ナトリウムやハイドロサルファイト塩などの酸化防止剤を少量添加してもよい。
【００４６】
この共重合ＰＣの製造法は、具体的には様々な態様で実施可能であり、例えば式（７）のビスフェノール化合物および／またはビフェノール化合物とホスゲンなどを反応させて、ポリカーボネートオリゴマーを製造し、ついでこのポリカーボネートオリゴマーに、上記式（６）のモノマーを、前記溶媒および酸結合剤のアルカリ水溶液の混合液の存在下に反応させる方法を採用してもよい。また、前記の二価フェノールとホスゲンを、前記溶媒とアルカリ水溶液との混合液中で反応させる方法を採用してもよい。通常は、前者の、予めポリカーボネートオリゴマーを製造する方法が効率的であることから好ましい。
【００４７】
ポリカーボネートオリゴマーを製造するには、まず、アルカリ水溶液に二価フェノールを溶解し、二価フェノールのアルカリ水溶液を調製する。ついで、このアルカリ水溶液と塩化メチレンなどの有機溶媒との混合液に、ホスゲンを導入して反応させ、二価フェノールのポリカーボネートオリゴマーを合成する。ついで、反応溶液を水相と有機相とに分離し、ポリカーボネートオリゴマーを含む有機相を得る。この際、アルカリ水溶液のアルカリ濃度は、０．１〜５規定の範囲が好ましく、また有機相と水相との容積比は、１０：１〜１：１０、好ましくは５：１〜１：５の範囲である。
反応温度は、冷却下に通常０〜７０℃、好ましくは５〜６５℃であり、反応時間は１５分間〜４時間、好ましくは３０分間〜３時間程度である。このようにして得られるポリ
カーボネートオリゴマーの平均分子量は６０００以下、重合度は，通常２０以下、好ましくは２〜１０量体のものである。
【００４８】
このようにして得られたポリカーボネートオリゴマーを含む有機相に、式（６）のモノマーを加えて反応させる。反応温度は、０〜１５０℃、好ましくは５〜４０℃、特に好ましくは５〜２５℃である。特に反応温度を２５℃以下とすることが得られるポリマーの黄色度を低減させる点で好ましい。
反応圧力は、減圧、常圧、加圧のいずれでもよいが、通常は、常圧もしくは反応系の自圧程度で好適に行い得る。反応時間は、反応温度によって左右されるが、通常０．５分間〜１０時間、好ましくは１分間〜２時間程度である。
ここで、ポリジメチルシロキサンの繰り返し単位数が多くなるほど、同じ重合条件では、得られた共重合ＰＣがＴＨＦ溶液中で白濁しやすくなる（ヘーズが上昇）。これを防止するためには、ポリジメチルシロキサンの繰り返し単位数が多くなるほど、重合時の固形分濃度（溶媒中の重合活性成分量）を下げることが必要である。例えば、ポリカーボネートオリゴマーの固形分濃度をシロキサン鎖長（繰り返し単位数）に応じて、下記のような範囲とすることが好ましい。なお、溶媒は塩化メチレンが好ましいが他の溶媒でも傾向は同じである。
鎖長５５：１５０ｇ／Ｌ以下
鎖長９２：１２０ｇ／Ｌ以下
鎖長１３７：１００ｇ／Ｌ以下
鎖長１５８：６０ｇ／Ｌ以下
鎖長３００：３０ｇ／Ｌ以下
この反応にあたって、二価フェノールは、有機溶媒溶液および／またはアルカリ水溶液として添加するのが望ましい。その添加順序については、特に制限はない。なお、触媒、末端停止剤および分岐剤などは、上記の製造法において、必要に応じ、ポリカーボネートオリゴマーの製造時、その後の高分子量化の反応時のいずれか、またはその両方において添加して用いることができる。
【００４９】
このようにして得られる共重合ＰＣは、前記一般式（１）で表される繰返し単位および一般式（２）で表される繰返し単位とからなる共重合体である。
また、この共重合ＰＣには、本発明の目的達成を阻害しない範囲で、式（１）および式（２）以外の構造単位を有するポリカーボネート単位や、ポリエステル、ポリウレタン、ポリエーテル構造を有する単位を含有しているものであってもよい。
【００５０】
なお、得られる共重合ＰＣの還元粘度［ηsp/Ｃ］（粘度平均分子量と相関のある値）
を前記の範囲にするには、例えば、前記反応条件の選択、分岐剤や分子量調節剤の使用量の調節など各種の方法によってなすことができる。また、場合により、得られた共重合ＰＣに適宜物理的処理（混合、分画など）および／または化学的処理（ポリマー反応、架橋処理、部分分解処理など）を施して所定の還元粘度［ηsp/Ｃ］の共重合ＰＣとして取得
することもできる。
また、得られた反応生成物（粗生成物）は、公知の分離精製法等の各種の後処理を施して、所望の純度（精製度）のものを共重合ＰＣとして回収することができる。
【００５１】
［塗工液］
本発明の塗工液は、前記したポリカーボネート共重合体、および溶媒を含有する。後述する電子写真感光体の感光層形成用として使用するには、塗工液の濃度として、０．１〜４０質量％が好ましく、より好ましくは１〜３５質量％であり、更に好ましくは５〜３０質量％である。溶媒としては、前記の共重合ＰＣの製造方法で記載したものが挙げられる。また、テトラヒドロフラン、ジオキサン、ジオキソランなどの環状エーテルを用いることもできる。このようなポリカーボネート共重合体と溶媒からなる塗工液は、長期保存期間に亘って白化またはゲル化を起こさず、優れた安定性を示す。すなわち、この塗工液を電子写真感光体の感光層形成に用いると、塗工時にバインダー樹脂の結晶化を起こすこともなく、長期にわたって優れた電子写真特性および優れた耐擦傷性を示す電子写真感光体を得ることができる。
【００５２】
［電子写真感光体の構成］
本発明の電子写真感光体は、上述の共重合ＰＣを感光層中に用いる限り、公知の種々の形式の電子写真感光体はもとより、どのようなものとしてもよいが、感光層が、少なくとも１層の電荷発生層と少なくとも１層の電荷輸送層を有する有機電子写真感光体、または、一層に電荷発生物質と電荷輸送物質を有する有機電子写真感光体とすることが好ましい。
【００５３】
共重合ＰＣは、感光層中のどの部分にも使用してもよいが、本発明の効果を十分に発揮するためには、電荷輸送層中において電荷移動物質のバインダー樹脂として使用するか、単一の感光層のバインダー樹脂として使用するか、表面保護層として使用することが望ましい。電荷輸送層を２層有する多層型の電子写真感光体の場合には、そのいずれかの電荷輸送層に使用することが好ましい。
本発明の電子写真感光体において、前記した本発明の共重合ＰＣは、１種単独で使用してもよいし、２種以上を組合せて用いてもよい。また、所望に応じて本発明の目的を阻害しない範囲で、他のポリカーボネート等のバインダー樹脂成分を含有させてもよい。さらに、酸化防止剤等の添加物を含有させてもよい。
【００５４】
本発明の電子写真感光体は、感光層を導電性基板上に有するものである。感光層が電荷発生層と電荷輸送層とを有する場合、電荷発生層上に電荷輸送層が積層されていてもよく、また電荷輸送層上に電荷発生層が積層されていてもよい。また、一層中に電荷発生物質と電荷輸送物質を同時に含むものであってもよい。さらにまた、必要に応じて表面層に導電性又は絶縁性の保護膜が形成されていてもよい。さらに、各層間の接着性を向上させるための接着層あるいは電荷のブロッキングの役目を果すブロッキング層等の中間層などが形成されているものであってもよい。
【００５５】
本発明の電子写真感光体に用いられる導電性基板材料としては、公知のものなど各種のものを使用することができ、具体的には、アルミニウムやニッケル、クロム、パラジウム、チタン、モリブデン、インジウム、金、白金、銀、銅、亜鉛、真鍮、ステンレス鋼、酸化鉛、酸化錫、酸化インジウム、ＩＴＯ（インジウムチンオキサイド：錫ドープ酸化インジウム）もしくはグラファイトからなる板やドラム、シート、ならびに蒸着、スパッタリング、塗布などによりコーティングするなどして導電処理したガラス、布、紙もしくはプラスチックのフィルム、シートおよびシームレスシーベルト、ならびに電極酸化等により金属酸化処理した金属ドラムなどを使用することができる。
【００５６】
前記電荷発生層は少なくとも電荷発生材料を有するものであり、この電荷発生層はその下地となる基板上に真空蒸着、スパッタ法等により電荷発生材料の層を形成せしめるか、又はその下地となる基板上に電荷発生材料をバインダー樹脂を用いて結着してなる層を形成せしめることによって得ることができる。バインダー樹脂を用いる電荷発生層の形成方法としては公知の方法等各種の方法を使用することができるが、通常、例えば、電荷発生材料をバインダー樹脂と共に適当な溶媒により分散若しくは溶解した塗工液を、所定の下地となる基板上に塗布し、乾燥せしめて湿式成形体として得る方法が好適である。
【００５７】
前記電荷発生層における電荷発生材料としては、公知の各種のものを使用することができる。具体的な化合物としては、非晶質セレンや、三方晶セレン等のセレン単体、セレン−テルル等のセレン合金、Ａｓ2Ｓｅ3等のセレン化合物もしくはセレン含有組成物、酸化亜鉛、ＣｄＳ−Ｓｅ等の周期律表第１２族および第１６族元素からなる無機材料、酸化チタン等の酸化物系半導体、アモルファスシリコン等のシリコン系材料、τ型無金属フタロシアニン、χ型無金属フタロシアニン等の無金属フタロシアニン顔料、α型銅フタロシアニン、β型銅フタロシアニン、γ型銅フタロシアニン、ε型銅フタロシアニン、Ｘ型銅フタロシアニン、Ａ型チタニルフタロシアニン、Ｂ型チタニルフタロシアニン、Ｃ型チタニルフタロシアニン、Ｄ型チタニルフタロシアニン、Ｅ型チタニルフタロシアニン、Ｆ型チタニルフタロシアニン、Ｇ型チタニルフタロシアニン、Ｈ型チタニルフタロシアニン、Ｋ型チタニルフタロシアニン、Ｌ型チタニルフタロシアニン、Ｍ型チタニルフタロシアニン、Ｎ型チタニルフタロシアニン、Ｙ型チタニルフタロシアニン、オキソチタニルフタロシアニン、Ｘ線回折図におけるブラック角２θが２７．３±０．２度に強い回折ピークを示すチタニルフタロシアニン、ガリウムフタロシアニン等の金属フタロシアニン顔料、シアニン染料、アントラセン顔料、ビスアゾ顔料、ピレン顔料、多環キノン顔料、キナクリドン顔料、インジゴ顔料、ペリレン顔料、ピリリウム染料、スクェアリウム顔料、アントアントロン顔料、ベンズイミダゾール顔料、アゾ顔料、チオインジゴ顔料、キノリン顔料、レーキ顔料、オキサジン顔料、ジオキサジン顔料、トリフェニルメタン顔料、アズレニウム染料、トリアリールメタン染料、キサンチン染料、チアジン染料、チアピリリウム染料、ポリビニルカルバゾール、ビスベンゾイミダゾール顔料などが挙げられる。これら化合物は、１種を単独であるいは２種以上のものを混合して、電荷発生物質として用いることができる。これら電荷発生物質の中でも、好適なものとしては、特開平１１−１７２００３号公報に具体的に記載のものが挙げられる。
【００５８】
前記電荷輸送層は、下地となる基板上に、電荷輸送物質をバインダー樹脂で結着してなる層を形成することによって、湿式成形体として得ることができる。
前記した電荷発生層や電荷輸送層のバインダー樹脂としては、特に制限はなく、公知の各種のものを使用することができる。具体的には、ポリスチレン、ポリ塩化ビニル、ポリ酢酸ビニル、塩化ビニル−酢酸ビニル共重合体、ポリビニルアセタール、アルキッド樹脂、アクリル樹脂、ポリアクリロニトリル、ポリカーボネート、ポリウレタン、エポキシ樹脂、フェノール樹脂、ポリアミド、ポリケトン、ポリアクリルアミド、ブチラール樹脂、ポリエステル樹脂、塩化ビニリデン−塩化ビニル共重合体、メタクリル樹脂、スチレン−ブタジエン共重合体、塩化ビニリデン−アクリロニトリル共重合体、塩化ビニル−酢酸ビニル−無水マレイン酸共重合体、シリコーン樹脂、シリコーン−アルキッド樹脂、フェノール−ホルムアルデヒド樹脂、スチレン−アルキッド樹脂、メラミン樹脂、ポリエーテル樹脂、ベンゾグアナミン樹脂、エポキシアクリレート樹脂、ウレタンアクリレート樹脂、ポリ−Ｎ−ビニルカルバゾール、ポリビニルブチラール、ポリビニルホルマール、ポリスルホン、カゼイン、ゼラチン、ポリビニルアルコール、エチルセルロース、ニトロセルロース、カルボキシ−メチルセルロース、塩化ビニリデン系ポリマーラテックス、アクリロニトリル−ブタジエン共重合体、ビニルトルエン−スチレン共重合体、大豆油変性アルキッド樹脂、ニトロ化ポリスチレン、ポリメチルスチレン、ポリイソプレン、ポリチオカーボネート、ポリアリレート、ポリハロアリレート、ポリアリルエーテル、ポリビニルアクリレート、ポリエステルアクリレートなどが挙げられる。
これらは、１種を単独で用いることもできるし、また、２種以上を混合して用いることもできる。なお、電荷発生層や電荷輸送層におけるバインダー樹脂としては、前記した本発明の共重合ＰＣを使用することが好適である。
【００５９】
電荷輸送層の形成方法としては、公知の各種の方式を使用することができるが、電荷輸送物質を本発明の共重合ＰＣとともに適当な溶媒に分散若しくは溶解した塗工液を、所定の下地となる基板上に塗布し、乾燥して湿式成形体として得る方法が好適である。電荷輸送層形成に用いられる電荷輸送物質と共重合ＰＣとの配合割合は、好ましくは質量比で２０：８０〜８０：２０、さらに好ましくは３０：７０〜７０：３０である。
この電荷輸送層において、本発明の共重合ＰＣは１種単独で用いることもでき、また２種以上混合して用いることもできる。また、本発明の目的を阻害しない範囲で、他のバインダー樹脂を本発明の共重合ＰＣと併用することも可能である。
【００６０】
このようにして形成される電荷輸送層の厚さは、通常５〜１００μｍ程度、好ましくは１０〜３０μｍである。この厚さが５μｍ未満であると初期電位が低くなるおそれがあり、１００μｍを越えると電子写真特性の低下を招くおそれがある。
本発明の共重合ＰＣと共に使用できる電荷輸送物質としては、公知の各種の化合物を使用することができる。このような化合物としては、カルバゾール化合物、インドール化合物、イミダゾール化合物、オキサゾール化合物、ピラゾール化合物、オキサジアゾール化合物、ピラゾリン化合物、チアジアゾール化合物、アニリン化合物、ヒドラゾン化合物、芳香族アミン化合物、脂肪族アミン化合物、スチルベン化合物、フルオレノン化合物、ブタジエン化合物、キノン化合物、キノジメタン化合物、チアゾール化合物、トリアゾール化合物、イミダゾロン化合物、イミダゾリジン化合物、ビスイミダゾリジン化合物、オキサゾロン化合物、ベンゾチアゾール化合物、ベンズイミダゾール化合物、キナゾリン化合物、ベンゾフラン化合物、アクリジン化合物、フェナジン化合物、ポリ−Ｎ−ビニルカルバゾール、ポリビニルピレン、ポリビニルアントラセン、ポリビニルアクリジン、ポリ−９−ビニルフェニルアントラセン、ピレン−ホルムアルデヒド樹脂、エチルカルバゾール樹脂、あるいはこれらの構造を主鎖や側鎖に有する重合体などが好適に用いられる。これら化合物は、１種を単独で使用してもよいし、２種以上を組み合わせて使用してもよい。
これら電荷輸送物質の中でも、特開平１１−１７２００３号公報において具体的に例示されている化合物が特に好適に用いられる。
なお、本発明の電子写真感光体においては、電荷発生層か電荷輸送層の少なくともいずれかに本発明の共重合ＰＣをバインダー樹脂として用いることが好適である。
【００６１】
本発明の電子写真感光体においては、前記導電性基板と感光層との間に、通常使用されるような下引き層を設けることができる。この下引き層としては、酸化チタンや酸化アルミニウム、ジルコニア、チタン酸、ジルコン酸、ランタン鉛、チタンブラック、シリカ、チタン酸鉛、チタン酸バリウム、酸化錫、酸化インジウム、酸化珪素などの微粒子、ポリアミド樹脂、フェノール樹脂、カゼイン、メラミン樹脂、ベンゾグアナミン樹脂、ポリウレタン樹脂、エポキシ樹脂、セルロース、ニトロセルロース、ポリビニルアルコール、ポリビニルブチラール樹脂などの成分を使用することができる。また、この下引き層に用いる樹脂として、前記バインダー樹脂を用いてもよいし、本発明の共重合ＰＣを用いてもよい。これら微粒子や樹脂は単独または種々混合して用いることができる。これらの混合物として用いる場合には、無機質微粒子と樹脂を併用すると、平滑性のよい皮膜が形成されることから好適である。
【００６２】
この下引き層の厚みは、０．０１〜１０μｍ、好ましくは０．１〜７μｍである。この厚みが０．０１μｍ未満であると、下引き層を均一に形成することが困難であり、また１０μｍを越えると電子写真特性が低下することがある。また、前記導電性基体と感光層との間には、通常使用されるような公知のブロッキング層を設けることができる。このブロッキング層としては、前記のバインダー樹脂と同種の樹脂を用いることができる。また本発明のポリカーボネート樹脂を用いてもよい。このブロッキング層の厚みは、０．０１〜２０μｍ、好ましくは０．１〜１０μｍである。この厚みが０．０１μｍ未満であると、ブロッキング層を均一に形成することが困難であり、また２０μｍを越えると電子写真特性が低下することがある。
【００６３】
さらに、本発明の電子写真感光体には、感光層の上に、保護層を積層してもよい。この保護層には、前記のバインダー樹脂と同種の樹脂を用いることができる。また、本発明のポリカーボネート樹脂を用いることが特に好ましい。この保護層の厚みは、０．０１〜２０μｍ、好ましくは０．１〜１０μｍである。そして、この保護層には、前記電荷発生物質、電荷輸送物質、添加剤、金属やその酸化物、窒化物、塩、合金、カーボンブラック、有機導電性化合物などの導電性材料を含有していてもよい。
【００６４】
さらに、この電子写真感光体の性能向上のために、前記電荷発生層および電荷輸送層には、結合剤、可塑剤、硬化触媒、流動性付与剤、ピンホール制御剤、分光感度増感剤（増感染料）を添加してもよい。また、繰返し使用に対しての残留電位の増加、帯電電位の低下、感度の低下を防止する目的で種々の化学物質、酸化防止剤、界面活性剤、カール防止剤、レベリング剤などの添加剤を添加することができる。
【００６５】
前記結合剤としては、シリコーン樹脂、ポリアミド樹脂、ポリウレタン樹脂、ポリエステル樹脂、エポキシ樹脂、ポリケトン樹脂、ポリカーボネート樹脂、ポリスチレン樹脂、ポリメタクリレート樹脂、ポリアクリルアミド樹脂、ポリブタジエン樹脂、ポリイソプレン樹脂、メラミン樹脂、ベンゾグアナミン樹脂、ポリクロロプレン樹脂、ポリアクリロニトリル樹脂、エチルセルロース樹脂、ニトロセルロース樹脂、尿素樹脂、フェノール樹脂、フェノキシ樹脂、ポリビニルブチラール樹脂、ホルマール樹脂、酢酸ビニル樹脂、酢酸ビニル／塩化ビニル共重合樹脂、ポリエステルカーボネート樹脂などが挙げられる。また、熱および／または光硬化性樹脂も使用できる。いずれにしても、電気絶縁性で通常の状態で皮膜を形成し得る樹脂であり、本発明の効果を損なわない範囲であれば、特に制限はない。
【００６６】
前記可塑剤の具体例としては、ビフェニル、塩化ビフェニル、ｏ−ターフェニル、ハロゲン化パラフィン、ジメチルナフタレン、ジメチルフタレート、ジブチルフタレート、ジオクチルフタレート、ジエチレングリコールフタレート、トリフェニルフォスフェート、ジイソブチルアジペート、ジメチルセバケート、ジブチルセバケート、ラウリル酸ブチル、メチルフタリールエチルグリコレート、ジメチルグリコールフタレート、メチルナフタレン、ベンゾフェノン、ポリプロピレン、ポリスチレン、フルオロ炭化水素などが挙げられる。
【００６７】
前記硬化触媒の具体例としては、メタンスルホン酸、ドデシルベンゼンスルホン酸、ジノニルナフタレンジスルホン酸などが挙げられ、流動性付与剤としては、モダフロー、アクロナール４Ｆなどが挙げられ、ピンホール制御剤としては、ベンゾイン、ジメチルフタレートが挙げられる。これら可塑剤や硬化触媒、流動付与剤、ピンホール制御剤は、前記電荷輸送物質に対して、５質量％以下で用いることが好ましい。
【００６８】
また、分光感度増感剤としては、増感染料を用いる場合には，例えばメチルバイオレット、クリスタルバイオレット、ナイトブルー、ビクトリアブルーなどのトリフェニルメタン系染料、エリスロシン、ローダミンＢ、ローダミン３Ｒ、アクリジンオレンジ、フラペオシンなどのアクリジン染料、メチレンブルー、メチレングリーンなどのチアジン染料、カプリブルー、メルドラブルーなどのオキサジン染料、シアニン染料、メロシアニン染料、スチリル染料、ピリリュウム塩染料、チオピリリュウム塩染料などが適している。
【００６９】
感光層には、感度の向上、残留電位の減少、反復使用時の疲労低減などの目的で、電子受容性物質を添加することができる。その具体例としては、無水コハク酸、無水マレイン酸、ジブロモ無水マレイン酸、無水フタル酸、テトラクロロ無水フタル酸、テトラブロモ無水フタル酸、３−ニトロ無水フタル酸、４−ニトロ無水フタル酸、無水ピロメリット酸、無水メリット酸、テトラシアノエチレン、テトラシアノキノジメタン、ｏ−ジニトロベンゼン、ｍ−ジニトロベンゼン、１，３，５−トリニトロベンゼン、ｐ−ニトロベンゾニトリル、ピクリルクロライド、キノンクロルイミド、クロラニル、ブロマニル、ベンゾキノン、２，３−ジクロロベンゾキノン、ジクロロジシアノパラベンゾキノン、ナフトキノン、ジフェノキノン、トロポキノン、アントラキノン、１−クロロアントラキノン、ジニトロアントラキノン、４−ニトロベンゾフェノン、４，４’−ジニトロベンゾフェノン、４−ニトロベンザルマロンジニトリル、α−シアノ−β−（ｐ−シアノフェニル）アクリル酸エチル、９−アントラセニルメチルマロンジニトリル、１−シアノ−（ｐ−ニトロフェニル）−２−（ｐ−クロロフェニル）エチレン、２，７−ジニトロフルオレノン、２，４，７−トリニトロフルオレノン、２，４，５，７−テトラニトロフルオレノン、９−フルオレニリデン−（ジシアノメチレンマロノニトリル）、ポリニトロ−９−フルオレニリデン−（ジシアノメチレンマロノジニトリル）、ピクリン酸、ｏ−ニトロ安息香酸、ｐ−ニトロ安息香酸、３，５−ジニトロ安息香酸、ペンタフルオロ安息香酸、５−ニトロサリチル酸、３，５−ジニトロサリチル酸、フタル酸、メリット酸などの電子親和力の大きい化合物が好ましい。これら化合物は電荷発生層、電荷輸送層のいずれに加えてもよく、その配合割合は、電荷発生物質または電荷輸送物質の量を１００質量部としたときに、０．０１〜２００質量部、好ましくは０．１〜５０質量部である。
【００７０】
また、表面性の改良のため、四フッ化エチレン樹脂、三フッ化塩化エチレン樹脂、四フッ化エチレン六フッ化プロピレン樹脂、フッ化ビニル樹脂、フッ化ビニリデン樹脂、二フッ化二塩化エチレン樹脂およびそれらの共重合体、フッ素系グラフトポリマーを用いてもよい。これら表面改質剤の配合割合は、前記バインダー樹脂に対して、０．１〜６０質量％、好ましくは５〜４０質量％である。この配合割合が０．１質量％より少ないと、表面耐久性、表面エネルギー低下などの表面改質が充分でなく、６０質量％より多いと、電子写真特性の低下を招くことがある。
【００７１】
前記酸化防止剤としては、ヒンダードフェノール系酸化防止剤、芳香族アミン系酸化防止剤、ヒンダードアミン系酸化防止剤、スルフィド系酸化防止剤、有機リン酸系酸化防止剤などが好ましい。これら酸化防止剤の配合割合は、前記電荷輸送物質に対して、通常、０．０１〜１０質量％、好ましくは０．１〜２質量％である。
このような酸化防止剤の具体例としては、特開平１１−１７２００３号公報の明細書に記載された化学式（［化９４］〜［化１０１］）の化合物が好適である。
これら酸化防止剤は、１種単独で用いてもよく、２種以上を混合して用いてもよい、そして、これらは前記感光層のほか、表面保護層や下引き層、ブロッキング層に添加してもよい。
【００７２】
前記電荷発生層、電荷輸送層の形成の際に使用する前記溶媒の具体例としては、例えば、ベンゼン、トルエン、キシレン、クロロベンゼン等の芳香族系溶媒、アセトン、メチルエチルケトン、シクロヘキサノン等のケトン、メタノール、エタノール、イソプロパノール等のアルコール、酢酸エチル、エチルセロソルブ等のエステル、四塩化炭素、四臭化炭素、クロロホルム、ジクロロメタン、テトラクロロエタン等のハロゲン化炭化水素、テトラヒドロフラン、ジオキソラン、ジオキサン等のエーテル、ジメチルホルムアミド、ジメチルスルホキシド、ジエチルホルムアミド等を挙げることができる。これらの溶媒は、１種単独で使用してもよく、あるいは、２種以上を混合溶媒として使用してもよい。
【００７３】
単層型電子写真感光体の感光層は、前記の電荷発生物質、電荷輸送物質、添加剤を用いて、本発明のバインダー樹脂（共重合ＰＣ）を適用することで容易に形成することができる。また、電荷輸送物質としては前述したホール輸送性物質および／または電子輸送物質を添加することが好ましい。電子輸送物質としては、特開２００５−１３９３３９号公報に例示されるものが好ましく適用できる。
各層の塗布は公知のものなど各種の塗布装置を用いて行なうことができ、具体的には、例えば、アプリケータ、スプレーコーター、ベーコーター、チップコーター、ロールコーター、ディップコーター、ドクタブレード等を用いて行なうことができる。
【００７４】
電子写真感光体における感光層の厚さは、５〜１００μｍ、好ましくは８〜５０μｍであり、これが５μｍ未満であると初期電位が低くなりやすく、１００μｍを越えると電子写真特性が低下することがある。電子写真感光体の製造に用いられる電荷発生物質：バインダー樹脂の比率は、質量比で１：９９〜３０：７０、好ましくは３：９７〜１５：８５である。また、電荷輸送物質：バインダー樹脂の比率は、質量比で１０：９０〜８０：２０、好ましくは３０：７０〜７０：３０である。
【００７５】
このようにして得られる本発明の電子写真感光体は、本発明の共重合ＰＣを用いるため、感光層作製時に塗工液が白濁することがなく、ゲル化することもない。また、感光層中に本発明の共重合ＰＣからなる成形体（バインダー樹脂）を有しているため、耐久性（耐擦傷性）に優れるとともに、優れた電気特性（帯電特性）をしており、長期間にわたって優れた電子写真特性を維持する感光体であり、複写機（モノクロ、マルチカラー、フルカラー；アナログ、デジタル）、プリンター（レーザー、ＬＥＤ、液晶シャッター）、ファクシミリ、製版機、およびこれら複数の機能を有する機器など各種の電子写真分野に好適に用いられる。
【００７６】
なお、本発明の電子写真感光体を使用するにあたっては、帯電には、コロナ放電（コロトロン、スコロトロン）、接触帯電（帯電ロール、帯電ブラシ）などが用いられる。また、露光には、ハロゲンランプや蛍光ランプ、レーザー（半導体、Ｈｅ−Ｎｅ）、ＬＥＤ、感光体内部露光方式のいずれを採用してもよい。現像には、カスケード現像、二成分磁気ブラシ現像、一成分絶縁トナー現像、一成分導電トナー現像などの乾式現像方式や湿式現像方式が用いられる。転写には、コロナ転写、ローラ転写、ベルト転写などの静電転写法や、圧力転写法、粘着転写法が用いられる。定着には、熱ローラ定着、ラジアントフラッシュ定着、オープン定着、圧力定着などが用いられる。さらに、クリーニング・除電には、ブラシクリーナー、磁気ブラシクリーナー、静電ブラシクリーナー、磁気ローラクリーナー、ブレードクリーナーおよびクリーナーを省略したものなどが用いられる。また、トナー用の樹脂としては、スチレン系樹脂、スチレン−アクリル系共重合樹脂、ポリエステル、エポキシ樹脂、環状炭化水素の重合体などが適用できる。トナーの形状は、球形でも不定形でもよく、一定の形状（回転楕円体状、ポテト状等）に制御したものでも適用できる。トナーは、粉砕型、懸濁重合トナー、乳化重合トナー、ケミカル造粒トナー、あるいはエステル伸長トナーのいずれでもよい。
【実施例】
【００７７】
次に、本発明を実施例及び比較例によって更に詳細に説明するが、本発明はこれらの実施例に限定されるものではなく、本発明の思想を逸脱しない範囲で種々の変形及び応用が可能である。
具体的には、上述の式（６）のＰＤＭＳモノマーと、式（７）のビスフェノールモノマー（各種のビスフェノール化合物とビフェノール化合物との組み合わせ）からなる３元重縮合反応を行って共重合ＰＣを製造し、さらにこれを用いて電子写真感光体を製造した後各種の評価を行った。
【００７８】
〔製造例：オリゴマ−の調製〕
(製造例１：ビスフェノールＡオリゴマーの合成）
２，２−ビス（４−ビドロキシフェニル）プロパン０．２ｋgを１０質量％の水酸化ナトリウム水溶液１．３ｋｇに溶解した溶液と、塩化メチレン１．０ｋｇとを混合して撹拌しながら、反応熱を除去する目的で冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度０．２８ｋｇ／Ｌ）。以後、このオリゴマーを、ＰＣＯ−Ａという。
【００７９】
（製造例２：ビスフェノールＺオリゴマーの合成
１，１−ビス（４−ビドロキシフェニル）シクロヘキサン０．２ｋgを１６質量％の水酸化カリウム水溶液１．２ｋｇに溶解した溶液と、塩化メチレン１．３ｋｇとを混合して撹拌しながら、冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度０．２６ｋｇ／Ｌ）。以後、このオリゴマーをＰＣＯ−Ｚという。
【００８０】
（製造例３：ビスフェノールＣオリゴマーの合成）
２，２−ビス（３−メチル−４−ビドロキシフェニル）プロパン０．２ｋgを１６質量％の水酸化カリウム水溶液１．２ｋｇに溶解した溶液と、塩化メチレン１．０ｋｇとを混合して撹拌しながら、冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度０．３０ｋｇ／Ｌ）。以後、このオリゴマーを、ＰＣＯ−Ｃという。
【００８１】
（製造例４：ビスフェノールＥオリゴマーの合成）
１，１−ビス（４−ビドロキシフェニル）エタン０．２ｋgを１２質量％の水酸化ナトリウム水溶液１．２ｋｇに溶解した溶液と、塩化メチレン１．０ｋｇとを混合して撹拌しながら、冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度０．２６ｋｇ／Ｌ）。以後、このオリゴマーを、ＰＣＯ−Ｅという。
【００８２】
（製造例５：ビスフェノールＢオリゴマーの合成）
２，２−ビス（４−ビドロキシフェニル）ブタン０．２ｋgを１２質量％の水酸化ナトリウム水溶液１．０ｋｇに溶解した溶液と、塩化メチレン１．０ｋｇとを混合して撹拌しながら、冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度２６０ｇ／Ｌ）。以後、このオリゴマーを、ＰＣＯ−Ｂという。
【００８３】
（製造例６：ビスフェノールＩオリゴマーの合成）
１，１−ビス（４−ビドロキシフェニル）−３，３，５−トリメチル−シクロヘキサン０．２ｋgを１６質量％の水酸化カリウム水溶液１．２ｋｇに溶解した溶液と、塩化メチレン１．３ｋｇとを混合して撹拌しながら、冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度０．２６ｋｇ／Ｌ）。以後、このオリゴマーを、ＰＣＯ−Iという。
【００８４】
（製造例７：ビスフェノールＰＭオリゴマーの合成）
１，３−ビス（２−（４−ビドロキシフェニル）プロピル）ベンゼン０．２ｋgを１６質量％の水酸化カリウム水溶液１．２ｋｇに溶解した溶液と、塩化メチレン１．３ｋｇとを混合して撹拌しながら、冷却下、液中にホスゲンガスを１Ｌ／分の割合でｐＨが９以下になるまで吹き込んだ。次いで、この反応液を静置分離し、有機層に重合度が２〜６であり、分子末端にクロロホルメート基を有するオリゴマーの塩化メチレン溶液を得た（固形分濃度０．２６ｋｇ／Ｌ）。以後、このオリゴマーを、ＰＣＯ−ＰＭという。
【００８５】
〔ヘーズの測定法〕
共重合ＰＣをＴＨＦに対して１０質量％となるように溶解して、２５℃で１２時間静置した後、自転・公転プロペラレス混和方式混合機（シンキー社製「あわとり練太郎」ＡＲＥ−２５０）で、均一化・脱気したものを測定試料とした。
前記試料を、ガラスセル（光路幅：１０ｍｍ、外幅：３０ｍｍ、高さ：５０ｍｍ）に入れ、泡が消えたことを確認した後、スガ試験機製全自動直続ヘーズコンピュータ（ＨＧＭ−２Ｄ）を用い、ＪＩＳ  Ｋ７１０５に準拠して、２５℃におけるヘーズを測定した。その際、光を通すスリットの直径を１３ｍｍとして測定した。
【００８６】
〔実施例１〕
（共重合ＰＣの製造）
反応容器に、攪拌モーター、撹拌羽根、邪魔板を装着し、ＰＣＯ−Ａ（９６ｍＬ）に塩化メチレン（３５４ｍＬ）を添加し、塩化メチレン中の固形分濃度が０．０６ｋｇ／Ｌになるように調整した。これに両末端にＳｉＨ基を持つポリジメチルシロキサンとオイゲノールを白金触媒存在下反応させて合成された芳香族ヒドロキシ基を両末端に有するポリジメチルシロキサン（ＰＤＭＳモノマー）０．３ｇ、末端停止剤としてｐ−ｔｅｒｔ−ブチルフェノール（ＰＴＢＰ）０．３６ｇを添加し、十分に混合されるように撹拌した。なお、ＰＤＭＳモノマーとして、式（６）におけるｎ１が３、ジメチルシロキサン部分繰り返し単位数（ｎ２、ＰＤＭＳ鎖長）が１５８、Ｒがメチル基であるものを用いた。
本溶液に、別途調製した２Ｎ水酸化ナトリウム水溶液３０ｍＬを添加後、撹拌しながらトリエチルアミン水溶液（７ｖｏｌ％）を１ｍＬ添加した。１０分後、別途調製したモノマー溶液を全量添加し、引続き１時間撹拌を継続した。ここで、モノマー溶液は、２Ｎの水酸化ナトリウム水溶液１２０ｍＬを室温以下に冷却した後、Ｎａ２Ｓ２Ｏ４を０．１ｇ、４，４’−ビフェノール（ＢＰ）７ｇを添加し、完全に溶解して調製した。
得られた反応混合物を塩化メチレン２Ｌ、水１Ｌで希釈し、洗浄を行った。下層を分離し、さらに水１Ｌで１回、０．１ＮのＮａＯＨ水溶液で１回、０．０１Ｎの塩酸１Ｌで１回、水１Ｌで３回の順で洗浄を行った。得られた塩化メチレン溶液を、撹拌下メタノールに滴下投入し、得られた再沈物をろ過、乾燥する事により共重合ＰＣ（ＰＣ−１）を得た。
【００８７】
（共重合ＰＣの評価）
ＰＣ−１を塩化メチレンに溶解して、濃度０．５ｇ／ｄｌの溶液を作成し、２０℃における還元粘度[ηＳＰ／Ｃ]を測定したところ、１．１４ｄｌ／ｇであった。なお、ＰＣ−１の化学構造を１Ｈ−ＮＭＲにより分析したところ、下記式（８）の構造で示される共重合ＰＣであることが確認された。以後は、下記のような３元共重合体の各繰り返し単位を、各々ビスフェノール単位、ビフェノール単位およびポリシロキサン単位と表現する。ＰＣ−１におけるポリシロキサン単位の質量分率は１質量％であった。ＰＣ−１の粘度平均分子量は、上記還元粘度から５００００と計算された。ＰＣ−１をＴＨＦに対して１０質量％に溶解した溶液を調整し、白濁度を目視で観察するとともに、溶液のヘーズを測定した。結果を表１に示す。
【００８８】
【化１３】
2008280389.tif 000014
【００８９】
（電子写真感光体の製造）
導電性基体としてアルミニウム金属を蒸着したポリエチレンテレフタレート樹脂フィルムを用い、その表面に、電荷発生層と電荷輸送層を順次積層して積層型感光層を形成した電子写真感光体を製造した。電荷発生物質としてオキソチタニウムフタロシアニン０．５質量部を用い、バインダー樹脂としてポリビニルブチラール樹脂０．５質量部を用いた。これらを溶媒の塩化メチレン１９質量部に加え、ボールミルにて分散し、この分散液をバーコーターにより、上記導電性基体フィルム表面に塗工し、乾燥させることにより、膜厚約０．５ミクロンの電荷発生層を形成した。
次に、電荷輸送物質として、下記式（９）の化合物（ＣＴＭ−１）０．５ｇ、上記で得られた共重合ポリカーボネート樹脂（ＰＣ−１）０．５ｇを１０ミリリットルのテトラヒドロフランに分散し、塗工液を調製した。この塗工液は、溶解初期、および１ヶ月間の放置によっても白化、ゲル化などは起こさなかった。この塗工液をアプリケータにより、上記電荷発生層の上に塗布し、乾燥し、膜厚約２０μｍの電荷輸送層を形成した。
【００９０】
【化１４】
2008280389.tif 000015
【００９１】
（電子写真感光体の評価）
得られた電子写真感光体について、静電気帯電試験装置ＥＰＡ−８１００（川口電機製作所社製）を用いて電子写真特性を評価した。具体的には、スタティックモードで−６ｋＶのコロナ放電を行い、初期表面電位（ＶO），光照射(１０Ｌｕｘ)５秒後の残留電位（ＶＲ），半減露光量（初期感度、Ｅ1/2）を測定した。また、市販のプリンター（ＦＳ−６００、京セラ製）を改造し改造して感光体の表面電位を測定可能とした上で、前記感光体をドラム上に装着し、帯電特性の評価を行った。具体的には、高温・高湿下（３５℃、８５％ＲＨ）において、トナーおよび紙を通さない条件で、２４時間繰り返し運転前後の帯電特性（繰返し残留電位上昇（ΔＶＲ））の評価を行った。
【００９２】
次に、以下のようにして、耐擦傷性を評価した。
ＰＣ−１を１．０ｇ、および式（９）の化合物（ＣＴＭ−１）を１．０ｇ秤量して、テトラヒドロフラン（ＴＨＦ）１２ｍＬに溶解した。この溶液を、ＰＥＴフィルム（厚さ０．５ｍｍ）上に塗付した。乾燥後に得られた共重合ＰＣキャスト膜（３０μｍ）を試験用試料とした。
次に、スガ試験機製スガ摩耗試験機を用い、摩耗輪にＰＰＣ用紙を１０ｍｍ幅に切ったものを両面テープで貼り付けた後、前記試料をセットし、加重２０ｇｆで１００回往復させた。このような荷重下でＰＰＣ用紙を往復させることにより、試料表面に線状に傷が発生する。傷がついた試料の中心部分に着目し、用紙の往復方向と直角をなす方向について傷の数を目視で数えた。ｎ＝３で実験し、以下のような基準で耐擦傷性を評価した。
目視にて認められた傷の平均数が３以下の場合を◎、４〜１０の場合を○、１１以上の場合を×とした。なお、この耐擦傷性は、共重合ＰＣを電子写真感光体のバインダ樹脂として使用した場合を想定しており、電子写真感光体としての耐擦傷性と同等である。
表１に、実施例１および後述する実施例２〜１０、比較例１、２の評価結果を示す。
【００９３】
〔実施例２〕
実施例１において、ＰＣＯ−Ａの量を９６ｍＬから２４１ｍＬ、塩化メチレン量を２０９ｍＬに変更し、塩化メチレン中の固形分濃度が０．１５ｋｇ／Ｌになるように調製し、ＢＰ量を１８ｇ、ＰＤＭＳ鎖長を５８、ＰＤＭＳモノマー量を１．０ｇ、ＰＴＢＰを０．８１ｇに変更した以外は、実施例１と同様にして、共重合ＰＣ（ＰＣ−２）を製造した。ＰＣ−２の[ηＳＰ／Ｃ]は、１．１８ｄｌ／ｇ、粘度平均分子量は、５２０００であった。ＰＣ−２のビスフェノール単位、ビフェノール単位およびポリシロキサン単位のモル比は、０．８：０．２：０．００１であった。ＰＣ−２におけるポリシロキサン単位の質量分率は１質量％であった。
ＰＣ−２およびＰＣ−２から実施例１と同様にして製造された電子写真感光体について、実施例１と同様の評価を行った。
【００９４】
〔実施例３〕
実施例１において、ＰＣＯ−Ａ（９６ｍＬ）をＰＣＯ−Ｚ（２６０ｍＬ）、塩化メチレン量を１９０ｍＬに変更し、塩化メチレン中の固形分濃度が０．１５ｋｇ／Ｌになるように調製し、ＢＰ量を１２ｇ、ＰＤＭＳ鎖長を５８、ＰＤＭＳモノマー量を２．３ｇ、ＰＴＢＰを０．４０ｇに変更した以外は、実施例１と同様にして、共重合ＰＣ（ＰＣ−３）を製造した。ＰＣ−３の[ηＳＰ／Ｃ]は１．１６ｄｌ／ｇ、粘度平均分子量は５１０００であった。ＰＣ−３のビスフェノール単位、ビフェノール単位およびポリシロキサン単位のモル比は、０．８：０．１５：０．００２であった。ＰＣ−３におけるポリシロキサン単位の質量分率は３質量％であった。
ＰＣ−３およびＰＣ−３から実施例１と同様にして製造された電子写真感光体について、実施例１と同様の評価を行った。
【００９５】
〔実施例４〕
実施例１において、ＰＣＯ−Ａ（９６ｍＬ）をＰＣＯ−Ｚ（１７３ｍＬ）、塩化メチレン量を２７７ｍＬに変更し、塩化メチレン中の固形分濃度が０．１０ｋｇ／Ｌになるように調製し、ＢＰ量を８ｇ、ＰＤＭＳ鎖長を９１、ＰＤＭＳモノマー量を１．５ｇ、ＰＴＢＰを０．２７ｇに変更した以外は、実施例１と同様にして、共重合ＰＣ（ＰＣ−４）を製造した。ＰＣ−４の[ηＳＰ／Ｃ]は、１．１９ｄｌ／ｇ、粘度平均分子量は、５２０００であった。ＰＣ−２のビスフェノール単位、ビフェノール単位およびポリシロキサン単位のモル比は、０．８５：０．１５：０．００２であった。ＰＣ−４におけるポリシロキサン単位の質量分率は３質量％であった。
ＰＣ−４およびＰＣ−４から実施例１と同様にして製造された電子写真感光体について、実施例１と同様の評価を行った。
【００９６】
〔実施例５〕
実施例１において、ＰＣＯ−Ａ（９６ｍＬ）をＰＣＯ−Ｚ（１０４ｍＬ）、塩化メチレン量を３４６ｍＬに変更し、塩化メチレン中の固形分濃度が０．０６ｋｇ／Ｌになるように調製し、ＢＰ量を５ｇ、ＰＤＭＳ鎖長を１５８、ＰＤＭＳモノマー量を０．９ｇ、ＰＴＢＰを０．１６ｇに変更した以外は、実施例１と同様にして、共重合ＰＣ（ＰＣ−５）を製造した。ＰＣ−５の[ηＳＰ／Ｃ]は、１．１５ｄｌ／ｇ、粘度平均分子量は、５００００であった。ＰＣ−５のビスフェノール単位、ビフェノール単位およびポリシロキサン単位のモル比は、０．８５：０．１５：０．００１であった。ＰＣ−５におけるポリシロキサン単位の質量分率は３質量％であった。
ＰＣ−５およびＰＣ−５から実施例１と同様にして製造された電子写真感光体について、実施例１と同様の評価を行った。
【００９７】
〔実施例６〕
実施例１において、ＰＣＯ−Ａ（９６ｍＬ）をＰＣＯ−Ｅ（１７３ｍＬ）、塩化メチレン量を２７７ｍＬに変更し、塩化メチレン中の固形分濃度が０．１０ｋｇ／Ｌになるように調製し、ＢＰの替わりに９，９−ビス（３−メチル−４−ヒドロキシフェニル）フルオレン２３ｇ、ＰＤＭＳ鎖長を９７、ＰＤＭＳモノマー量を１．３ｇ、ＰＴＢＰを０．２７ｇに変更した以外は、実施例１と同様にして、共重合ＰＣ（ＰＣ−６）を製造した。ＰＣ−６の[ηＳＰ／Ｃ]は、１．６３ｄｌ／ｇ、粘度平均分子量は、７１０００であった。ＰＣ−６のビスフェノール単位、ビフェノール単位およびポリシロキサン単位のモル比は、０．８：０．２：０．００２であった。ＰＣ−６におけるポリシロキサン単位の質量分率は２質量％であった。
ＰＣ−６およびＰＣ−６から実施例１と同様にして製造された電子写真感光体について、実施例１と同様の評価を行った。
【００９８】
〔実施例７〕
実施例１において、ＰＣＯ−Ａ（９６ｍＬ）をＰＣＯ−Ｂ（１７３ｍＬ）、塩化メチレン量を２７７ｍＬに変更し、塩化メチレン中の固形分濃度が０．１０ｋｇ／Ｌになるように調製し、ＢＰの替わりに９，９−ビス（３−メチル−４−ヒドロキシフェニル）フルオレン２６ｇ、ＰＤＭＳ鎖長を８０、ＰＤＭＳモノマー量を０．７ｇ、ＰＴＢＰを１．１０ｇに変更した以外は、実施例１と同様にして、共重合ＰＣ（ＰＣ−７）を製造した。ＰＣ−７の[ηＳＰ／Ｃ]は、０．５６ｄｌ／ｇ、粘度平均分子量は、２３０００であった。ＰＣ−７のビスフェノール単位、ビフェノール単位およびポリシロキサン単位のモル比は、０．８：０．２：０．０００５であった。ＰＣ−７におけるポリシロキサン単位の質量分率は１質量％であった。
ＰＣ−７およびＰＣ−７から実施例１と同様にして製造された電子写真感光体について、実施例１と同様の評価を行った。
【００９９】
〔実施例８〕
実施例１において、ＰＣＯ−Ａ（９６ｍＬ）をＰＣＯ−Ｃ（１５０ｍＬ）、塩化メチレン量を３００ｍＬに変更し、塩化メチレン中の固形分濃度が０．１０ｋｇ／Ｌになるように調製し、ＢＰの替わりに１，１−ビス（４−ヒドロキシフェニル）１−フェニルエタン１７ｇ、ＰＤＭＳ鎖長を８０、ＰＤＭＳモノマー量を２．６ｇ、ＰＴＢＰを０．３５ｇに変更した以外は、実施例１と同様にして、共重合ＰＣ（ＰＣ−８）を製造した。ＰＣ−８の[ηＳＰ／Ｃ]は、０．７１ｄｌ／ｇ、粘度平均分子量は、３００００であった。ＰＣ−８のビスフェノール単位、ビフェノール単位およびポリシロキサン単位のモル比は、０．８：０．２：０．００３であった。ＰＣ−８におけるポリシロキサン単位の質量分率は５質量％であった。
ＰＣ−８およびＰＣ−８から実施例１と同様にして製造された電子写真感光体について、実施例１と同様の評価を行った。
【０１００】
〔実施例９〕
実施例１において、ＰＣＯ−Ａ（９６ｍＬ）をＰＣＯ−Ｚ（５２ｍＬ）、塩化メチレン量を３９８ｍＬに変更し、塩化メチレン中の固形分濃度が０．０３ｋｇ／Ｌになるように調製し、ＢＰ量を２．４ｇ、ＰＤＭＳ鎖長を３００、ＰＤＭＳモノマー量を０．５ｇ、ＰＴＢＰを０．０８ｇに変更した以外は、実施例１と同様にして、共重合ＰＣ（ＰＣ−９）を製造した。ＰＣ−９の[ηＳＰ／Ｃ]は、１．１０ｄｌ／ｇ、粘度平均分子量は、４８０００であった。ＰＣ−９のビスフェノール単位、ビフェノール単位およびポリシロキサン単位のモル比は、０．８：０．２：０．０００４であった。ＰＣ−９におけるポリシロキサン単位の質量分率は３質量％であった。
ＰＣ−９およびＰＣ−９から実施例１と同様にして製造された電子写真感光体について、実施例１と同様の評価を行った。
【０１０１】
〔実施例１０〕
実施例１において、ＰＣＯ−Ａ（９６ｍＬ）をＰＣＯ−Ｚ（５２ｍＬ）、塩化メチレン量を３９８ｍＬに変更し、塩化メチレン中の固形分濃度が０．０３ｋｇ／Ｌになるように調製し、ＢＰ量を２．４ｇ、ＰＤＭＳ鎖長を１５８、ＰＤＭＳモノマー量を０．５ｇ、ＰＴＢＰを０．０８ｇに変更した以外は、実施例１と同様にして、共重合ＰＣ（ＰＣ−１０）を製造した。ＰＣ−１０の[ηＳＰ／Ｃ]は、１．１２ｄｌ／ｇ、粘度平均分子量は、４９０００であった。ＰＣ−１０のビスフェノール単位、ビフェノール単位およびポリシロキサン単位のモル比は、０．８：０．２：０．００２であった。ＰＣ−１０におけるポリシロキサン単位の質量分率は３質量％であった。
ＰＣ−１０およびＰＣ−１０から実施例１と同様にして製造された電子写真感光体について、実施例１と同様の評価を行った。
【０１０２】
〔比較例１〕
実施例１において、ＰＣＯ−Ａの量を９６ｍＬから２８９ｍＬに、塩化メチレンの量を３５４ｍＬから１６１ｍＬに変更し、塩化メチレン中の固形分濃度が０．１８ｋｇ／Ｌになるように調製し、ＢＰ量を２１．６ｇ、ＰＤＭＳモノマーのＰＤＭＳ鎖長を３９、ＰＤＭＳモノマー量を１．２ｇ、ＰＴＢＰを０．９７ｇに変更した以外は、実施例１と同様にして共重合ＰＣ（ＰＣ−１１）を製造した。
ＰＣ−１１を実施例１と同様にして評価したところ、［ηｓｐ／Ｃ］は１．１８ｄｌ／ｇ、粘度平均分子量は５２，０００であった。また、このＰＣ−１１におけるブスフェノール単位、ビフェノール単位及びポリシロキサン単位のモル比は、０．８：０．２：０．０１であった。ＰＣ−１１におけるポリシロキサン単位の質量分率は１質量％であった。
ＰＣ−１１およびＰＣ−１１から実施例１と同様にして製造された電子写真感光体について、実施例１と同様の評価を行った。
【０１０３】
〔比較例２〕
実施例３において、ＰＤＭＳ鎖長を９２に変更した以外は、実施例３と同様にして、共重合ＰＣ（ＰＣ−１２）を製造した。ＰＣ−１２の[ηＳＰ／Ｃ]は１．１５ｄｌ／ｇ、粘度平均分子量は５０４００であった。ＰＣ−１２のビスフェノール単位、ビフェノール単位およびポリシロキサン単位のモル比は、０．８５：０．１５：０．００２であった。ＰＣ−３におけるポリシロキサン単位の質量分率は３質量％であった。
ＰＣ−１２およびＰＣ−１２から実施例１と同様にして製造された電子写真感光体について、実施例１と同様の評価を行った。
【０１０４】
〔評価結果〕
表１に、実施例１〜１０および比較例１、２の評価結果を示す。実施例１〜１０よりわかるように。本発明の共重合ＰＣをバインダー樹脂として用いた電子写真感光体は、各種電気特性および耐擦傷性に優れる。一方、比較例１では、ＰＤＭＳ鎖長が短いため、耐擦傷性に劣っている。また、比較例２ではＴＨＦ溶液がかなり白濁しているが、そのため、ＣＴＭ−１の分散状態が悪化し、分散不良により発生した界面部分が電荷移動時のトラップサイトになり、結果として電気特性に劣っている。具体的には、表１において、初期残留電位（ＶＲ）のマイナス値、初期感度（Ｅ1/2）、繰返し残留電位上昇（ΔＶＲ）が大きいことから、電子写真の画像の鮮明性に劣ることがわかる。
【０１０５】
【表１】
2008280389.tif 000016
【産業上の利用可能性】
【０１０６】
本発明のポリカーボネート共重合体は、電子写真感光体の感光層用バインダ樹脂として好適に使用できる。